(57)【特許請求の範囲】
【請求項１】
複数の伸長されたＴｉＯ２結晶子の複数の凝集体である複数のルチル型ＴｉＯ２ナノ粒子を調製する方法であって、
（ａ）０．５から１．０モル／リットルのチタン濃度で溶解性チタン化合物の水性の溶液を形成する段階と、
（ｂ）常に撹拌しながら、前記溶液を６０℃から８０℃の範囲内の温度に同時に加熱する間に、（ｉ）式Ｒ−ＣＨ（ＯＨ）ＣＯＯＨのα−ヒドロキシカルボン酸、（ｉｉ）式Ｒ−ＣＨ（ＯＨ）ＣＯＮＨ２のα−ヒドロキシカルボキサミド、または（ｉｉｉ）式Ｒ−ＣＨ（ＮＨ２）ＣＯＯＨのα−アミノ酸から選択され、式中Ｒは、６個またはそれ以上の炭素原子を有するアルカン、アルケン、アルキン、アレーン、またはシクロアルカン基であるモフォロジー制御剤またはその混合物を、酸またはカルボキサミド−対−チタンのモル比０．０２から０．２で前記溶液中に導入する段階と、
（ｄ）種−対−ＴｉＯ２のモル比０．０００５から０．００１５で、複数のＴｉＯ２種を前記撹拌されている溶液に導入し、１から３時間の期間にわたって６０℃から８０℃の範囲内の温度に前記撹拌されている溶液を維持する段階と、
（ｅ）反応生成物を形成するために、前記撹拌されている溶液の前記温度を１００℃から還流温度の値まで上昇させ、２時間から４時間の期間にわたって前記温度を維持する段階と、
（ｆ）段階（ｅ）によって生じた反応混合物を室温または大気温度まで冷却する段階と、
（ｇ）前記反応生成物を分離および乾燥する段階と、
を含む方法。
【請求項２】
溶解性チタン化合物の水性の溶液を形成する前記段階は、
鉱酸の存在下において実行される、
請求項１に記載の方法。
【請求項３】
前記段階（ｆ）と前記段階（ｇ）の間に、前記反応混合物を中和する段階を含む、
請求項１または２に記載の方法。
【請求項４】
前記複数の伸長されたＴｉＯ２結晶子は、
３ｎｍから５ｎｍの厚さおよび２０ｎｍから５０ｎｍの長さを有する、
請求項１から３のいずれか１項に記載の方法。
【請求項５】
前記複数のルチル型ＴｉＯ２ナノ粒子は複数の凝集体であり、
５０ｎｍの範囲内の直径および５０ｎｍから１００ｎｍの範囲内の高さを有する漏斗状の全体的形状において、
それぞれの凝集体の前記複数の伸長されたＴｉＯ２結晶子の一組の端部はクラスタ状に結合され、
前記複数の伸長されたＴｉＯ２結晶子の反対側の端部は外側に扇形に広がる、
請求項１から４のいずれか１項に記載の方法。
【請求項６】
前記モフォロジー制御剤は、
マンデル酸（Ｃ６Ｈ５ＣＨ（ＯＨ）ＣＯＯＨ）；４−ヒドロキシマンデル酸（Ｃ６Ｈ４（ＯＨ）ＣＨ（ＯＨ）ＣＯＯＨ）；ベンジル酸（（Ｃ６Ｈ５）２Ｃ（ＯＨ）ＣＯＯＨ）；２−ヒドロキシ−４−フェニルブタン酸（Ｃ６Ｈ５ＣＨ２ＣＨ２ＣＨ（ＯＨ）ＣＯＯＨ）；２−ヒドロキシ−２−フェニルプロピオン酸（（Ｃ６Ｈ５）（ＣＨ３）Ｃ（ＯＨ）ＣＯＯＨ）；２−ヒドロキシオクタン酸（ＣＨ３ＣＨ２ＣＨ２ＣＨ２ＣＨ２ＣＨ２ＣＨ（ＯＨ）ＣＯＯＨ）；マンデルアミド（Ｃ６Ｈ５ＣＨ（ＯＨ）ＣＯＮＨ２）；フェニルアラニン（Ｃ６Ｈ５ＣＨ２ＣＨ（ＮＨ２）ＣＯＯＨ）；チロシン（Ｃ６Ｈ４（ＯＨ）ＣＨ２ＣＨ（ＮＨ２）ＣＯＯＨ）；および、これらのアンモニウム（ＮＨ４＋）塩、ナトリウム（Ｎａ＋）塩、およびカリウム（Ｋ＋）塩、並びにこれらの複数の混合物から選択される、
請求項１から５のいずれか１項に記載の方法。
【請求項７】
前記溶解性チタン化合物は、
オキシ塩化チタン（ＴｉＯＣｌ２）、オキシ臭化チタン（ＴｉＯＢｒ２）、オキシヨウ化チタン（ＴｉＯＩ２）、オキシ硝酸チタン（ＴｉＯ（ＮＯ３）２）、三塩化チタン（ＴｉＣｌ３）、三臭化チタン（ＴｉＢｒ３）、シュウ酸チタン（Ｔｉ２（Ｃ２Ｏ４）３）、ヘキサフルオロチタン酸カリウム（Ｋ２ＴｉＦ６）、ヘキサフルオロチタン酸アンモニウム（（ＮＨ４）２ＴｉＦ６）、シュウ酸チタンカリウム（Ｋ２ＴｉＯ（Ｃ２Ｏ４）２）、シュウ酸チタンアンモニウム（（ＮＨ４）２ＴｉＯ（Ｃ２Ｏ４）２）、ジヒドロキシビス(アンモニウムラクタト)チタン（［ＣＨ３ＣＨ（Ｏ）ＣＯＯＮＨ４］２Ｔｉ（ＯＨ）２）、およびこれらの複数の混合物から選択される、
請求項１から６のいずれか１項に記載の方法。
【請求項８】
前記モフォロジー制御剤はマンデル酸（Ｃ６Ｈ５ＣＨ（ＯＨ）ＣＯＯＨ）であり、
前記溶解性チタン化合物はオキシ塩化チタン（ＴｉＯＣｌ２）であり、
前記複数のＴｉＯ２種は、アナターゼ相中にＴｉＯ２を０．２ｇ含有するスラリーを含む、
請求項１から７のいずれか１項に記載の方法。
【請求項９】
前記モフォロジー制御剤はフェニルアラニン（Ｃ６Ｈ５ＣＨ２ＣＨ（ＮＨ２）ＣＯＯＨ）である、
請求項１から８のいずれか１項に記載の方法。
【請求項１０】
複数の伸長されたＴｉＯ２結晶子の秩序化された複数の針状凝集体であり、
３ｎｍから５ｎｍの範囲内の厚さを有し、
５０ｎｍの範囲内の直径および５０ｎｍから１００ｎｍの範囲内の高さを有するナノサイズの漏斗構造の形状において、
前記複数の伸長されたＴｉＯ２結晶子のそれぞれの一端がクラスタ状に結合されて、
前記複数の伸長されたＴｉＯ２結晶子のそれぞれの反対側の端部が外側に延伸する、
複数のルチル型ＴｉＯ２ナノ粒子。
【請求項１１】
２０ｎｍから５０ｎｍの長さを有する、
請求項１０に記載の複数のルチル型ＴｉＯ２ナノ粒子。
【発明の詳細な説明】
【技術分野】
【０００１】
［関連出願の相互参照］
本出願は、２０１３年３月１５日に出願された米国特許出願第１３／８４１，６６６号からの恩恵を主張し、その開示内容全体が参照により本明細書に組み込まれる。
【０００２】
本発明は、複数のルチル型二酸化チタン（ＴｉＯ２）ナノ粒子を含む新規な化学構造に関し、より具体的には、ナノサイズの複数の花束および／または三角形の漏斗に似た複数の伸長されたＴｉＯ２結晶子の秩序化された複数の針状凝集体に関する。
【背景技術】
【０００３】
二酸化チタン（ＴｉＯ２）は、光触媒活性を有し、電子用途、光起電力用途およびフォトニック用途における有用性を有する典型的な固体の化合物として知られている。ルチル型およびアナターゼ型結晶形がＴｉＯ２の主要な複数の結晶形として知られており、これらは、アモルファスＴｉＯ２のものより高い化学的安定性およびより大きな屈折率を示す。高い結晶化度を有する複数のＴｉＯ２粒子が、所望のレベルの光触媒活性を示すことができることもまた認識されてきた。
【０００４】
例えば米国特許出願公開第２０１２／０１３２５１５号明細書は、それぞれが露出された結晶面を有する複数のルチル型ＴｉＯ２ナノ粒子を記載しており、これにより、複数のナノ粒子を光触媒および酸化触媒として有用なものにしている。複数のＴｉＯ２ナノ粒子は、ポリビニルピロリドンである親水性ポリマーが存在する水性媒体中で、チタン化合物に熱水処理を行うことによって生成される。水性媒体中にて熱水処理された場合、チタン化合物は、（１１０）面および（１１１）面を有するルチル型二酸化チタンの棒状結晶を一般的に生じさせる。しかしながら、ポリビニルピロリドンの存在下で水性媒体中にて熱水処理された場合、生じる棒状結晶は、新規な露出された結晶面（００１）を示す。親水性ポリマーが立体安定剤またはキャッピング剤として作用し、これによってルチル型二酸化チタンの複数の棒状結晶の凝集を妨げることが注目される。
【０００５】
例えば１２０ｍ２／ｇから１６０ｍ２／ｇの範囲内の高い表面積と、改良されたＵＶ遮断能力のための高い屈折率とを有し、例えばバイオマス転換といった触媒反応において、およびリチウムイオン電池および燃料電池のような電子用途において高い性能レベルを示す、新規な複数のタイプの複数のルチル型二酸化チタン（ＴｉＯ２）ナノ粒子を生成するための改良された複数の方法に対する必要性が存在する。
【発明の概要】
【０００６】
記載され請求される発明の概念は、一実施形態において、複数の伸長されたＴｉＯ２結晶子の秩序化された複数の針状凝集体である複数のルチル型ＴｉＯ２ナノ粒子の新規な形態を調製するための方法を含む。複数の伸長されたＴｉＯ２結晶子は、例えば細長い、および／または針のような棒状であり、３ｎｍから５ｎｍの厚さおよび２０ｎｍから５０ｎｍまで変動することのできる長さを有する。但し、これより長い、およびこれより短い長さもまた存在することもある。しかしながら、複数の伸長されたＴｉＯ２結晶子は、ナノサイズの複数の花束または三角形の漏斗に似た、秩序化された複数の針状凝集体を生じるような態様で、プロセスの間に一緒に集まる。漏斗状の複数のナノ粒子の最大寸法は、およそ１００ｎｍである。
【０００７】
本方法は以下を含む。
（ａ）任意に鉱酸の存在下において、０．１から１．５モル／リットルのチタン濃度、好ましくは０．５から１．０モル／リットルの範囲の濃度で、溶解性チタン化合物の水溶液を形成する段階。
（ｂ）常に撹拌しながら、上記溶液を６０℃から８０℃の範囲内の温度に同時に加熱する間に、式Ｒ−ＣＨ（ＯＨ）ＣＯＯＨのα−ヒドロキシカルボン酸、式Ｒ−ＣＨ（ＯＨ）ＣＯＮＨ２のα−ヒドロキシカルボキサミド、または式Ｒ−ＣＨ（ＮＨ２）ＣＯＯＨのα−アミノ酸から選択されるモフォロジー制御剤またはその混合物を、酸またはカルボキサミド−対−チタンのモル比０．０２から０．２で上記溶液中に導入する段階。式中Ｒは、６個またはそれ以上の炭素原子を有するアルカン、アルケン、アルキン、アレーン、またはシクロアルカン基である。
（ｄ）上記撹拌されている溶液に、種−対−ＴｉＯ２のモル比０．０００５から０．００１５で複数のＴｉＯ２種を導入し、１から３時間の期間にわたって６０℃から８０℃の範囲内の温度に上記撹拌されている溶液を維持する段階。
（ｅ）反応生成物を形成するために、上記撹拌されている溶液の温度を１００℃から還流温度の値まで上昇させ、２時間から４時間の期間にわたって上記温度を維持する段階。
（ｆ）段階（ｅ）からの反応混合物を室温または大気温度まで冷却する段階。
（ｇ）任意に上記反応混合物を中和する段階。
および（ｈ）上記反応生成物を分離および乾燥する段階である。
【０００８】
反応生成物は次に焼成されることができる。焼成は、広い範囲の時間および温度にわたって調整されることができ、細孔構造を拡大することまたは広げることによって、および／または、屈折率を増大させることによって、生じた複数のナノ粒子の特性を高めるために行う。
【０００９】
記載される方法に従った有用な複数の溶解性チタン化合物は、これらに限定されるものではないが、オキシ塩化チタン（ＴｉＯＣｌ２）、オキシ臭化チタン（ＴｉＯＢｒ２）、オキシヨウ化チタン（ＴｉＯＩ２）、オキシ硝酸チタン（ＴｉＯ（ＮＯ３）２）、三塩化チタン（ＴｉＣｌ３）、三臭化チタン（ＴｉＢｒ３）、シュウ酸チタン（Ｔｉ２（Ｃ２Ｏ４）３）、ヘキサフルオロチタン酸カリウム（Ｋ２ＴｉＦ６）、ヘキサフルオロチタン酸アンモニウム（（ＮＨ４）２ＴｉＦ６）、シュウ酸チタンカリウム（Ｋ２ＴｉＯ（Ｃ２Ｏ４）２）、シュウ酸チタンアンモニウム（（ＮＨ４）２ＴｉＯ（Ｃ２Ｏ４）２）、ジヒドロキシビス(アンモニウムラクタト)チタン（［ＣＨ３ＣＨ（Ｏ）ＣＯＯＮＨ４］２Ｔｉ（ＯＨ）２）、およびこれらの複数の混合物を含む。
【００１０】
６個またはそれ以上の炭素原子を有するＲ基を持った上記のような複数のモフォロジー制御剤は、これらに限定されるものではないが、マンデル酸（Ｃ６Ｈ５ＣＨ（ＯＨ）ＣＯＯＨ）、４−ヒドロキシマンデル酸（Ｃ６Ｈ４（ＯＨ）ＣＨ（ＯＨ）ＣＯＯＨ）、ベンジル酸（（Ｃ６Ｈ５）２Ｃ（ＯＨ）ＣＯＯＨ）、２−ヒドロキシ−４−フェニルブタン酸（Ｃ６Ｈ５ＣＨ２ＣＨ２ＣＨ（ＯＨ）ＣＯＯＨ）、２−ヒドロキシ−２−フェニルプロピオン酸（（Ｃ６Ｈ５）（ＣＨ３）Ｃ（ＯＨ）ＣＯＯＨ）、２−ヒドロキシオクタン酸（ＣＨ３ＣＨ２ＣＨ２ＣＨ２ＣＨ２ＣＨ２ＣＨ（ＯＨ）ＣＯＯＨ）、マンデルアミド（Ｃ６Ｈ５ＣＨ（ＯＨ）ＣＯＮＨ２）、フェニルアラニン（Ｃ６Ｈ５ＣＨ２ＣＨ（ＮＨ２）ＣＯＯＨ）、チロシン（Ｃ６Ｈ４（ＯＨ）ＣＨ２ＣＨ（ＮＨ２）ＣＯＯＨ）、および、これらの複数の組み合わせ、並びにこれらの複数の混合物を含む。さらに、上記のように挙げられたα−ヒドロキシカルボン酸（Ｒ−ＣＨ（ＯＨ）ＣＯＯＨ）類のアンモニウム（ＮＨ４＋）塩、ナトリウム（Ｎａ＋）塩、およびカリウム（Ｋ＋）塩もまた、満足な結果を得るべく使用されてよい。
【００１１】
記載され請求される発明の概念は、第２の実施形態において、記載される方法によって生成された新規な複数のルチル型ＴｉＯ２ナノ粒子を包含する。複数のルチル型ＴｉＯ２ナノ粒子、すなわち反応生成物は、伸長された、すなわち棒状の複数のＴｉＯ２結晶子の秩序化された複数の針状凝集体である。個々の結晶子は３ｎｍから５ｎｍの範囲内の厚さを有し、複数の棒状結晶子のそれぞれの一端がクラスタ状に結合される、すなわち集められる。これによって、ナノサイズの花束または漏斗状の全体的形状になるように、複数の結晶子のそれぞれの反対側の端部が外側に延伸する、または扇形に広がる。複数の漏斗形状の構造は、５０ｎｍの範囲内の直径、および５０ｎｍから１００ｎｍの範囲内の高さを有する。
【００１２】
本明細書に記載され請求される本発明の概念に従って得られる新規な複数のルチル型ＴｉＯ２ナノ粒子は、これらに限定されるものではないが、ＵＶ遮断、触媒反応、光触媒反応を含むさまざまな広い用途において、および、電子用途、光起電力用途およびフォトニック用途において展開されることができる。
【図面の簡単な説明】
【００１３】
【図１】本発明に従った複数の漏斗状ルチル型ＴｉＯ２ナノ粒子のＳＥＭ（走査電子顕微鏡）画像である。
【００１４】
【図２】本発明に従った複数の伸長されたＴｉＯ２結晶子の秩序化された複数の針状凝集体をより詳細に示す拡大ＳＥＭ画像である。
【００１５】
【図３】本発明に従った複数の漏斗状ルチル型ＴｉＯ２ナノ粒子のＴＥＭ（透過電子顕微鏡）画像である。
【００１６】
【図４】本発明に従った複数の漏斗状ルチル型ＴｉＯ２ナノ粒子の拡大ＴＥＭ画像である。
【００１７】
【図５】例１に従って生成され、図１に示された複数の漏斗状ルチル型ＴｉＯ２ナノ粒子のＸ線回折（ＸＲＤ）パターンである。
【００１８】
【図６】５５０℃において６時間焼成した後の、図１に示される成形された複数のルチル型ＴｉＯ２ナノ粒子のＳＥＭ画像である。
【００１９】
【図７】図６に示される成形された複数のルチル型ＴｉＯ２ナノ粒子の拡大ＳＥＭ画像である。
【００２０】
【図８】図６に示される焼成された複数のルチル型ＴｉＯ２ナノ粒子のＸ線回折（ＸＲＤ）パターンであり、ルチル相が存在することが確認される。
【発明を実施するための形態】
【００２１】
秩序化された複数の針状凝集体を意味する新規な複数のルチル型ＴｉＯ２ナノ粒子は、特定の複数の条件下で、モフォロジー制御剤または複数のモフォロジー制御剤の混合物が存在する水溶液中にて、溶解性ＴｉＯ２前駆体化合物またはそのような複数の化合物の混合物を熱的に加水分解することにより調製される。本明細書で使用される"針状"という用語は、細長く針のような複数の結晶が放射状に広がる塊から構成される晶癖のことを指す。また、本明細書で使用される"新規な複数のルチル型ＴｉＯ２ナノ粒子"という用語は、針のような複数のＴｉＯ２結晶子の秩序化された複数の針状凝集体を意味することが意図されている。
【００２２】
そのプロセスは湿式化学加水分解法であり、ここでは、（ｉ）式Ｒ−ＣＨ（ＯＨ）ＣＯＯＨであるα−ヒドロキシカルボン酸、（ｉｉ）式Ｒ−ＣＨ（ＯＨ）ＣＯＮＨ２であるα−ヒドロキシカルボキサミド、または（ｉｉｉ）式Ｒ−ＣＨ（ＮＨ２）ＣＯＯＨであるα−アミノ酸から選択されるモフォロジー制御剤を使用して、秩序化された複数の針状凝集体の構造が制御される。式中Ｒは、６個またはそれ以上の炭素原子を有するアルカン、アルケン、アルキン、アレーン、または、シクロアルカン基である。
【００２３】
そのプロセスは、任意に鉱酸の存在下において、０．１から１．５モル／リットル、好ましくは０．５から１．０モル／リットルのチタン濃度で、溶解性チタン化合物の水溶液を形成することによって始まる。水溶液を形成するために、蒸留水または脱イオン水が使用され得る。鉱酸、例えば塩酸（ＨＣｌ）が、加水分解の速度を制御するために、必要に応じて導入されることができる。
【００２４】
モフォロジー制御剤またはその混合物が、酸またはカルボキサミド−対−チタンのモル比０．０２から０．４で溶液に導入されるが、最良の結果が観察されたのは、比が０．０２から０．２の場合である。常に撹拌しながら、６０℃から８０℃の範囲内の温度まで、溶液は同時に加熱される。その後、複数のＴｉＯ２種が、種−対−ＴｉＯ２のモル比０．０００５から０．００１５で、撹拌されている溶液に導入される。撹拌されている溶液は、１から３時間の期間にわたり、６０℃から８０℃の範囲内の温度に維持される。複数のＴｉＯ２種は、アナターゼ相のＴｉＯ２のスラリー（Millennium Inorganic Chemicalsから入手可能）を簡便に含むことができるが、その他の複数のＴｉＯ２核形成剤もまた、満足な結果を持って使用されることができる。
【００２５】
撹拌されている溶液の温度は、次に、１００℃から還流温度の値まで高められ、２時間から４時間の期間にわたってこのレベルに維持される。この時間に反応生成物が形成される。溶液、すなわち生じた反応混合物は、次に室温または大気温度まで冷却され、任意に、アンモニア溶液または水酸化ナトリウム溶液のような塩基の導入によって、例えばｐＨが５から８へと中和され得る。次に反応生成物はろ過によって分離され、加水分解の間に生成された複数の塩を除去するために、脱イオン水で洗浄される。生じたろ過ケーキは、オーブン中で乾燥されることができる。あるいは、水によって再スラリー化され、噴霧乾燥されることができる。
【００２６】
上述のように、要望に応じて反応生成物は、次に、例えば細孔構造を拡大することまたは広げることによって、および／または、屈折率を増大させることによって、生じた複数のナノ粒子の特性を高めるために、広い範囲の時間および温度にわたって焼成されることができる。
【００２７】
最良の結果のためには、溶解性チタン前駆体化合物は、オキシ塩化チタン（ＴｉＯＣｌ２）、オキシ臭化チタン（ＴｉＯＢｒ２）、オキシヨウ化チタン（ＴｉＯＩ２）、オキシ硝酸チタン（ＴｉＯ（ＮＯ３）２）、三塩化チタン（ＴｉＣｌ３）、三臭化チタン（ＴｉＢｒ３）、シュウ酸チタン（Ｔｉ２（Ｃ２Ｏ４）３）、ヘキサフルオロチタン酸カリウム（Ｋ２ＴｉＦ６）、ヘキサフルオロチタン酸アンモニウム（（ＮＨ４）２ＴｉＦ６）、シュウ酸チタンカリウム（Ｋ２ＴｉＯ（Ｃ２Ｏ４）２）、シュウ酸チタンアンモニウム（（ＮＨ４）２ＴｉＯ（Ｃ２Ｏ４）２）、および、ジヒドロキシビス(アンモニウムラクタト)チタン（［ＣＨ３ＣＨ（Ｏ）ＣＯＯＮＨ４］２Ｔｉ（ＯＨ）２）から選択される。他の複数の市販の溶解性チタン前駆体化合物がプロセス中で展開されることができ、満足な結果を生じさせる。また、本明細書では具体的に名前を挙げられてはいないが、記載され請求される発明の概念内にそれらは包含される。
【００２８】
上述のように、発明の概念を実行するための複数のモフォロジー制御剤またはこれらの複数の混合物は、（ｉ）式Ｒ−ＣＨ（ＯＨ）ＣＯＯＨのα−ヒドロキシカルボン酸類、（ｉｉ）式Ｒ−ＣＨ（ＯＨ）ＣＯＮＨ２のα−ヒドロキシカルボキサミド類、および、（ｉｉｉ）式Ｒ−ＣＨ（ＮＨ２）ＣＯＯＨのα−アミノ酸類を含む。式中Ｒは、６個またはそれ以上の炭素原子を有するアルカン、アルケン、アルキン、アレーン、または、シクロアルカン基である。そのような複数のモフォロジー制御剤の複数の例は、これらに限定されるものではないが、マンデル酸（Ｃ６Ｈ５ＣＨ（ＯＨ）ＣＯＯＨ）；４−ヒドロキシマンデル酸（Ｃ６Ｈ４（ＯＨ）ＣＨ（ＯＨ）ＣＯＯＨ）；ベンジル酸（（Ｃ６Ｈ５）２Ｃ（ＯＨ）ＣＯＯＨ）；２−ヒドロキシ−４−フェニルブタン酸（Ｃ６Ｈ５ＣＨ２ＣＨ２ＣＨ（ＯＨ）ＣＯＯＨ）；２−ヒドロキシ−２−フェニルプロピオン酸（（Ｃ６Ｈ５）（ＣＨ３）Ｃ（ＯＨ）ＣＯＯＨ）；２−ヒドロキシオクタン酸（ＣＨ３ＣＨ２ＣＨ２ＣＨ２ＣＨ２ＣＨ２ＣＨ（ＯＨ）ＣＯＯＨ）；マンデルアミド（Ｃ６Ｈ５ＣＨ（ＯＨ）ＣＯＮＨ２）；フェニルアラニン（Ｃ６Ｈ５ＣＨ２ＣＨ（ＮＨ２）ＣＯＯＨ）；およびチロシン（Ｃ６Ｈ４（ＯＨ）ＣＨ２ＣＨ（ＮＨ２）ＣＯＯＨ）を含む。さらに、そのような酸類およびカルボキサミド類のアンモニウム（ＮＨ４＋）塩、ナトリウム（Ｎａ＋）塩、およびカリウム（Ｋ＋）塩もまた使用されることができる。
【００２９】
本発明の好ましい実施形態においては、モフォロジー制御剤はマンデル酸（Ｃ６Ｈ５ＣＨ（ＯＨ）ＣＯＯＨ）であり、溶解性チタン化合物はオキシ塩化チタン（ＴｉＯＣｌ２）である。
【００３０】
本発明のプロセスは、新規な複数のルチル型ＴｉＯ２ナノ粒子を生じさせる。すなわち、反応生成物は、伸長された、すなわち棒状の複数のＴｉＯ２結晶子の秩序化された複数の針状凝集体を含む。個々の結晶子は３ｎｍから５ｎｍの範囲内の厚さを有し、複数の棒状結晶子のそれぞれの一端がクラスタ状に結合される、すなわち集められる。これによって、ナノサイズの花束または漏斗状の全体的形状において、複数の結晶子のそれぞれの反対側の端部が外側に延伸する、または扇形に広がる。複数の漏斗形状の構造は、５０ｎｍの範囲内の直径、および５０ｎｍから１００ｎｍの範囲内の高さを有する。粉末形態の複数のルチル型ＴｉＯ２ナノ粒子は、所望の高い比表面積および細孔容積を示す。比表面積は１２０ｍ２／ｇから１６０ｍ２／ｇの範囲内、細孔容積は０．３ｃｍ３／ｇから０．５ｃｍ３／ｇまたはそれより高い範囲内であることが好ましい。
例
【００３１】
本発明は、この後に続く複数の実施例および図１−図８を参照して、さらに詳細に説明されるであろう。しかしながら、これら複数の例は、記載され請求される発明の概念の範囲を限定するものとみなされるべきではないことに留意されるべきである。
例１−カルボン酸類を使用した複数の漏斗状ナノ粒子の調製
【００３２】
１，２５５ｇの脱イオン水、９．５ｇのマンデル酸（Alfa Aesarより）、９７ｇのＨＣｌ溶液（３７％、Fisher Scientificより）、および、３９７ｇのオキシ塩化チタン溶液（ＴｉＯ２中２５．２％、Millennium Inorganic Chemicalsより）が、ガラスコンデンサおよびオーバーヘッドスターラーを備えた加熱された反応容器中で一緒に混合された。常に撹拌されている間に、混合物は６５℃まで加熱された。アナターゼ相のＴｉＯ２を０．２ｇ含有するＴｉＯ２種スラリー（Millennium Inorganic Chemicalsより）が追加され、６５℃で２時間にわたって加水分解反応が維持された。この期間に、オキシ塩化チタン前駆体化合物の加水分解を通じて、複数のＴｉＯ２粒子が形成され、結晶化された。次に反応温度は１０３℃まで上げられ、その温度が４時間にわたって維持された。加水分解は、この段階で本質的に完了した。
【００３３】
生じた反応混合物は、次に室温まで冷却され、別の容器へと移され、そこで、形成された複数の粒子が、数時間にわたって沈降された。本質的に全ての粒子が容器の底に沈降したことが観察された後、母液、すなわち液体反応媒体が除去され、およそ同じ体積の新たな脱イオン水が容器に追加された。次に反応混合物は、複数の粒子を再スラリー化するために撹拌され、次に、アンモニア溶液（〜２９％、Fisher Scientific）をゆっくりと添加することによって、スラリーのｐＨがおよそ７の値まで増加された。次に、反応生成物を含む複数の粒子が、ブフナーフィルタを使用して液体反応混合物から分離され、ろ液の導電性がおよそ５００μＳ／ｃｍへと下がるまで、脱イオン水で洗浄された。湿式ろ過ケーキサンプルは、次に、少量の脱イオン水を用いてろ過ケーキを再スラリー化することにより、スラリーとして保管された。サンプルの粉末形態は、オーブン中にて９０℃でスラリーサンプルを一晩乾燥することによって得られた。図５に示される、粉末サンプルに対するＸ線回折（ＸＲＤ）測定は、サンプルが、およそ８ｎｍの結晶子のサイズを持ったルチル型を１００％含むことを示す。粉末サンプルに対するＢＥＴ測定は、粉末が１４０ｍ２／ｇの比表面積および０．３４ｃｍ３／ｇの細孔容積を有することを示す。
【００３４】
スラリーサンプルの複数のＳＥＭ画像が、拡大率１０，０００倍で図１中に示されている。拡大率５０，０００倍の図２中においては、複数の漏斗状ナノ粒子がより明確に見られる。図３に示されるスラリーサンプルのＴＥＭ画像は、５０ｎｍの範囲内の直径を有する漏斗状の粒子を示している。図４のＴＥＭ画像は、個々のナノサイズのルチル型ＴｉＯ２結晶子の一般的な配置を示している。
【００３５】
図２に示される複数の漏斗状ナノ粒子が、５５０℃で６時間焼成された。焼成された複数のナノ粒子の複数のＳＥＭ画像が、図６（拡大率５０，０００倍）および図７（拡大率１００，０００倍）中に見られる。焼成は、時間および温度が調整されることができ、細孔構造を拡大することまたは広げることによって、および／または、屈折率を増大させることによって、生じた複数のナノ粒子の特性を高めるために行う。
例２−アミノ酸類を使用した複数の漏斗状ナノ粒子の調製
【００３６】
モフォロジー制御剤として、マンデル酸の代わりに２０．７ｇのフェニルアラニン（Alfa Aesar）が使用されたことを除くと、例１と同じ手順に従った。反応生成物のＳＥＭ／ＴＥＭ画像は、図１−４に示されるものと同様であった。粉末サンプルに対するＸＲＤ測定は、サンプルが、およそ９ｎｍの結晶子のサイズを持ったルチル型を１００％含むことを示す。粉末サンプルに対するＢＥＴ測定は、粉末が１２４ｍ２／ｇの比表面積および０．３７ｃｍ３／ｇの細孔容積を有することを示す。
例３−カルボン酸類を使用した複数の漏斗状ナノ粒子の調製
【００３７】
モフォロジー制御剤として、マンデル酸の代わりに１４．３ｇのベンジル酸（Alfa Aesar）が使用されたことを除くと、例１と同じ手順に従った。反応生成物のＳＥＭ／ＴＥＭ画像は、図１−４に示されるものと同様である。粉末サンプルのＸＲＤ測定は、マンデル酸を使用して生成された複数の漏斗状ナノ粒子に対する図５に示された測定と同様であった。そして、サンプルが、およそ８ｎｍの結晶子のサイズを持ったルチル型を１００％含むことを確認する。粉末サンプルに対するＢＥＴ測定は、粉末が１２１ｍ２／ｇの比表面積および０．５３ｃｍ３／ｇの細孔容積を有することを示す。
【図１】
0006355266.tif 000002
【図２】
0006355266.tif 000003
【図３】
0006355266.tif 000004
【図４】
0006355266.tif 000005
【図５】
0006355266.tif 000006
【図６】
0006355266.tif 000007
【図７】
0006355266.tif 000008
【図８】
0006355266.tif 000009